(57)【特許請求の範囲】
【請求項１】
可溶性銀塩と、チオ尿素類、スルフィド類、メルカプタン類などの含イオウ化合物からなる錯化剤とを含有する置換銀メッキ浴において、
(Ａ)ハロゲン含有化合物と、
(Ｂ)アミノ基含有化合物及びカルボキシル基含有化合物の少なくとも一種
とを含有し、
上記成分(Ｂ)が、乳酸、クエン酸、酒石酸、リンゴ酸、グルコン酸、アスコルビン酸よりなるオキシカルボン酸、ギ酸、酢酸、マレイン酸よりなるカルボン酸、アラニン、アスパラギン酸、グリシン、オルニチン、グルタミン酸よりなるアミノ酸、アミノメタンスルホン酸、タウリン、Ｎ−メチルタウリン、３−アミノ−１−プロパンスルホン酸よりなるアミノスルホン酸、エチレンジアミンテトラ酢酸、ジエチレントリアミンペンタ酢酸、ニトリロトリ酢酸、ヒドロキシエチルエチレンジアミントリ酢酸、トリエチレンテトラミンヘキサ酢酸、Ｎ,Ｎ−ジカルボキシメチル−Ｌ−アラニン、ヒドロキシエチルイミノジ酢酸、１,３−プロパンジアミンテトラ酢酸、１,３−ジアミノ−２−ヒドロキシプロパンテトラ酢酸、ジヒドロキシエチルグリシン、グリコールエーテルジアミンテトラ酢酸よりなるアミノカルボン酸、ヒドロキシエチリデンジホスホン酸、ニトリロトリス（メチレンホスホン酸）、ホスホノブタントリカルボン酸、Ｎ,Ｎ,Ｎ′,Ｎ′-テトラキス（ホスホノメチル）エチレンジアミンよりなるアミノホスホン酸、及びこれらの塩よりなる群から選ばれた化合物であることを特徴とする置換銀メッキ浴。
【請求項２】
含イオウ化合物がチオ尿素類であることを特徴とする請求項１に記載の置換銀メッキ浴。
【請求項３】
ハロゲン含有化合物(Ａ)が、塩化ナトリウム、塩化カリウム、塩化アンモニウム、臭化ナトリウム、臭化カリウム、塩素アニオン、臭素アニオン又はヨウ素アニオンを含むカチオン系界面活性剤、ヨウ化ナトリウム、ヨウ化カリウムであることを特徴とする請求項１又は２に記載の置換銀メッキ浴。
【請求項４】
ハロゲン含有化合物(Ａ)のメッキ浴に対する含有量が、１０-6〜１００ｇ／Ｌであることを特徴とする請求項１〜３のいずれか１項に記載の置換銀メッキ浴。
【請求項５】
成分(Ｂ)のメッキ浴に対する含有量が、１０-4〜５モル／Ｌであることを特徴とする請求項１〜４のいずれか１項に記載の置換銀メッキ浴。
【発明の詳細な説明】
【技術分野】
【０００１】
本発明は置換銀メッキ浴に関して、皮膜の変色や色調ムラを防止して、均質で美麗な銀白色の皮膜が得られるものを提供する。
【背景技術】
【０００２】
電子部品や自動車部品などの工業メッキ分野では、スズ又はスズ合金メッキがハンダ付け性に優れることから汎用されているが、ホイスカー発生の問題がある。
銀メッキはホイスカー発生の問題がスズより少なく、ハンダ付け性も良好である。そこで、置換銀メッキ浴の従来技術を挙げると、次の通りである。
(1)特許文献１
緻密な銀皮膜を得る目的で、可溶性銀塩と、チオ尿素類、チアゾール系化合物、ジチオカルバミン酸系化合物などの含イオウ化合物と、非イオン系界面活性剤とを含有する非シアン系の銀電気メッキ浴が開示されている（請求項１、段落８〜９参照）。
【０００３】
(2)特許文献２
銅基材表面へのハンダ付け性を向上することを目的として（請求項１、段落８、段落１３参照）、可溶性銀塩と、酸と、脂肪族アミン（エトキシル化タローアミン、エトキシル化ココアミン等）、脂肪族アミド、脂肪酸（ステアリン酸、オレイン酸等）などの添加物とを含有する非シアン系の置換銀メッキ浴が開示されている（段落１３参照）。
【０００４】
(3)特許文献３
可溶性銀塩と、ヨウ素化合物と、チオ尿素などの含イオウ化合物とを含有する非シアン系の置換銀メッキ浴が開示されている（請求項６参照）。また、実施例２には、ヨウ化銀と、チオ尿素と、ヨウ化カリウムを含有する具体的な置換銀メッキ浴が開示されている（段落２２参照）。ヨウ素化合物は銀の錯化剤として作用する（段落１２参照）。
【０００５】
(4)特許文献４
銀皮膜の厚みの均一性、光沢性などの改善を目的として、可溶性銀塩と、錯化剤と、カルボン酸置換窒素含有ヘテロ環化合物を含有する置換銀メッキ浴が開示されている（請求項１、段落１１参照）。上記錯化剤としては、アミノ酸、シュウ酸、マレイン酸などのポリカルボン酸、ニトリロトリ酢酸、エチレンジアミンテトラ酢酸などのアミノカルボン酸、エチレンジアミンなどのポリアミン、クエン酸塩、酒石酸塩、グルコン酸塩、乳酸塩、クラウンエーテル、チオグリコール酸などのチオ含有配位子、エタノールアミンなどのアミノアルコールなどが挙げられる（請求項７、段落１９参照）。また、カルボン酸置換窒素含有ヘテロ環化合物としては、ピコリン酸、キノリン酸、ニコチン酸などのピリジンカルボン酸を初め、ピペリジンカルボン酸、ピペラジンカルボン酸、ピロールカルボン酸などが挙げられる（請求項４、段落２１参照）。
【０００６】
(5)特許文献５
マイグレーション（電解移行）の防止を主目的として、可溶性銀塩と、錯化剤と、フッ素系界面活性剤を含有する置換銀メッキ浴が開示されている（請求項１、段落５参照）。錯化剤としてはピロリドン化合物が挙げられ（請求項２と４参照）、フッ素系界面活性剤としては、パーフルオロアルキルスルホン酸塩、パーフルオロアルキルカルボン酸塩、パーフルオロアルキルリン酸エステル、パーフルオロアルキルアミンオキシドなどが挙げられる（請求項５、段落９参照）。
また、具体的に、試料４には、銀錯化剤として２−ピロリドン−５−カルボン酸、フッ素系界面活性剤としてパーフルオロアルキルカルボン酸塩を含有する銀メッキ浴が、試料７には、銀錯化剤として２−ピロリドン−５−カルボン酸、フッ素系界面活性剤としてパーフルオロアルキルアミンオキシドを含有する銀メッキ浴が夫々開示されている（表１参照）。
【０００７】
(6)特許文献６
浴安定性や皮膜の密着性などの改善を目的として、可溶性銀塩と、分子内に２個のモノスルフィド基を有する水溶性含イオウ有機化合物を含有する置換銀メッキ浴が開示されている（請求項１、段落６参照）。この含イオウ有機化合物は、分子内にスルフィド基の外に、カルボキシル基、アミノ基、スルホン酸基、ホスホン酸基などの水溶性基を有し、具体的には、１,２−ビス（２−ヒドロキシエチルチオ）エタン、２,２′−（エチレンジチオ）ジエタンチオールなどである（段落１４参照）。
また、メッキ浴の安定剤として酒石酸、クエン酸、グルコン酸などを添加でき（段落１８参照）、さらに、必要に応じて、皮膜の密着性などの向上のために、チオ尿素類を添加しても良いことが開示されている（段落２０参照）。
【０００８】
(7)特許文献７
皮膜の密着性、ハンダ付け性の改善を目的として、可溶性銀塩と、第一錯化剤のニトロ芳香族化合物と、第二錯化剤のアミノカルボン酸化合物、ヒドロキシカルボン酸化合物又はトリアゾール化合物とを含有する置換銀メッキ浴が開示されている（請求項１、段落６参照）。
上記第一錯化剤は、ニトロフェノール、ニトロベンゼンアルコール、ニトロアニリン、ニトロフェノールスルホン酸、ニトロ安息香酸などであり、第二錯化剤は、グリシン、ニトリロ酢酸、エチレンジアミンテトラ酢酸、乳酸、クエン酸、サリチル酸などである（段落１１〜１２参照）。
【０００９】
(8)特許文献８
浴の経時安定性、皮膜外観の改善を目的として、可溶性銀塩と、特定のスルフィド化合物とを含有する置換銀メッキ浴が開示されている（請求項１〜２、段落６参照）。また、当該銀メッキ浴には、チオ尿素類、エチレンジアミンテトラ酢酸、ジエチレントリアミンペンタ酢酸などのアミノカルボン酸類、エチレンジアミン、ジエチリントリアミンなどのポリアミン類、酒石酸、クエン酸、グルコン酸などのオキシカルボン酸類を添加しても良いことが記載されている（請求項３、段落２５参照）。
【００１０】
(9)特許文献９
可溶性銀塩と、アミノ酸、アミノ酢酸、ポリカルボン酸、クエン酸塩、酒石酸塩などの錯化剤とを含有する置換銀メッキ浴が開示されている（請求項６、段落４１参照）。また、当該銀メッキ浴には、界面活性剤（ノニオン系が好適；段落４５参照）、エトキシ化アルキルアミン（第三級アミン）等の変色防止剤などを添加できることが記載されている（段落４７参照）。但し、ハロゲン化物イオンは実質的に含まないことが好ましい点が記載されている（段落５０参照）。
【００１１】
【特許文献１】特開平９−１４３７８６号公報
【特許文献２】特開２０００−２４６４３２号公報
【特許文献３】特開２００２−２６６０７７号公報
【特許文献４】特開２００４−１４３５８８号公報
【特許文献５】特開２０００−１４４４４０号公報
【特許文献６】特開２０００−３０９８７５号公報
【特許文献７】特開２００５−４２１６６号公報
【特許文献８】特開２００２−３５６７８３号公報
【特許文献９】特開平８−２３２０７２号公報
【発明の開示】
【発明が解決しようとする課題】
【００１２】
銀メッキ皮膜は美麗で光沢のある銀白色の皮膜を理想とするが、可溶性銀塩とチオ尿素を基本組成とする置換銀浴を用いてメッキを行うと、チオ尿素中のイオウ元素の吸着が原因と推定される変色（黄変）が発生するという弊害があり、この黄変はハンダ付け性にも悪影響を及ぼす恐れがある。
また、たとえ、変色のない皮膜が得られても、部分的にくすんだ銀白色を呈した、いわゆるメッキむらが生じる問題が依然として残り、全体に均質で美麗な銀白色のメッキ皮膜を得ることは容易でない。
【００１３】
本発明は、置換銀メッキにおいて、変色及び色調ムラを防止して、均質で美麗な光沢の銀メッキ皮膜を得ることを技術的課題とする。
【課題を解決するための手段】
【００１４】
本発明者らは、可溶性銀塩とチオ尿素を基本組成とする置換銀浴において、塩素又は臭素イオンを含有すると、銀皮膜の変色が有効に防止できることを突き止めた。しかしながら、この塩素又は臭素イオンを含有した置換銀メッキ浴では、変色のない銀皮膜を形成できる反面、部分的にくすんだ銀白色のメッキむらが生じ易いという問題が発生し、その改善を鋭意検討した。
その結果、乳酸、ギ酸、アスパラギン酸などのアミノ基含有化合物又はカルボキシル基含有化合物をさらに含有させると、このメッキむらが改善され、均質で光沢のある銀白色のメッキ皮膜が得られることを見い出して、本発明を完成した。
【００１５】
即ち、本発明１は、可溶性銀塩と、チオ尿素類、スルフィド類、メルカプタン類などの含イオウ化合物からなる錯化剤とを含有する置換銀メッキ浴において、
(Ａ)ハロゲン含有化合物と、
(Ｂ)アミノ基含有化合物及びカルボキシル基含有化合物の少なくとも一種
とを含有し、
上記成分(Ｂ)が、乳酸、クエン酸、酒石酸、リンゴ酸、グルコン酸、アスコルビン酸よりなるオキシカルボン酸、ギ酸、酢酸、マレイン酸よりなるカルボン酸、アラニン、アスパラギン酸、グリシン、オルニチン、グルタミン酸よりなるアミノ酸、アミノメタンスルホン酸、タウリン、Ｎ−メチルタウリン、３−アミノ−１−プロパンスルホン酸よりなるアミノスルホン酸、エチレンジアミンテトラ酢酸、ジエチレントリアミンペンタ酢酸、ニトリロトリ酢酸、ヒドロキシエチルエチレンジアミントリ酢酸、トリエチレンテトラミンヘキサ酢酸、Ｎ,Ｎ−ジカルボキシメチル−Ｌ−アラニン、ヒドロキシエチルイミノジ酢酸、１,３−プロパンジアミンテトラ酢酸、１,３−ジアミノ−２−ヒドロキシプロパンテトラ酢酸、ジヒドロキシエチルグリシン、グリコールエーテルジアミンテトラ酢酸よりなるアミノカルボン酸、ヒドロキシエチリデンジホスホン酸、ニトリロトリス（メチレンホスホン酸）、ホスホノブタントリカルボン酸、Ｎ,Ｎ,Ｎ′,Ｎ′-テトラキス（ホスホノメチル）エチレンジアミンよりなるアミノホスホン酸、及びこれらの塩よりなる群から選ばれた化合物であることを特徴とする置換銀メッキ浴である。
【００１６】
本発明２は、上記本発明１において、含イオウ化合物がチオ尿素類であることを特徴とす置換銀メッキ浴である。
【００１７】
本発明３は、上記本発明１又は２において、ハロゲン含有化合物(Ａ)が、塩化ナトリウム、塩化カリウム、塩化アンモニウム、臭化ナトリウム、臭化カリウム、塩素アニオン、臭素アニオン又はヨウ素アニオンを含むカチオン系界面活性剤、ヨウ化ナトリウム、ヨウ化カリウムであることを特徴とする置換銀メッキ浴である。
【００１８】
本発明４は、上記本発明１〜３のいずれかにおいて、ハロゲン含有化合物(Ａ)のメッキ浴に対する含有量が、１０-6〜１００ｇ／Ｌであることを特徴とする置換銀メッキ浴である。
【００１９】
本発明５は、上記本発明１〜４のいずれかにおいて、成分(Ｂ)のメッキ浴に対する含有量が、１０-4〜５モル／Ｌであることを特徴とする置換銀メッキ浴。
【発明の効果】
【００２０】
銀塩と銀の錯化剤を基本組成とする置換銀メッキ浴に塩素含有化合物又は臭素含有化合物を添加すると、メッキ皮膜の変色を防止して、銀白色の皮膜を得ることができるが、メッキむらが生じ易い。
そこで、本発明１のように、上記基本組成の置換銀メッキ浴に、塩素、臭素などのハロゲンを含有する化合物に加えて、さらに特定のアミノ基含有化合物又はカルボキシル基含有化合物とを併用添加すると、銀メッキ皮膜の変色を防止しながら、皮膜の色調ムラを抑制して均質で光沢のある銀白色の銀皮膜を得ることができる。
【発明を実施するための最良の形態】
【００２１】
本発明は、可溶性銀塩と、チオ尿素類、スルフィド類、メルカプタン類などの含イオウ化合物からなる錯化剤とを基本組成とするメッキ浴に、(Ａ)ハロゲン含有化合物と、(Ｂ)特定のアミノ基含有化合物及びカルボキシル基含有化合物の少なくとも一種とを含有する置換銀メッキ浴である。
【００２２】
本発明の置換銀メッキ浴に含有する可溶性銀塩は、浴中でＡｇ+を生成する可溶性の塩類であれば任意のものが使用でき、特段の制約はなく、難溶性塩をも排除するものではない。
可溶性銀塩としては、硫酸銀、亜硫酸銀、炭酸銀、酢酸銀、乳酸銀、スルホコハク酸銀、硝酸銀、有機スルホン酸銀、ホウフッ化銀、クエン酸銀、酒石酸銀、グルコン酸銀、スルファミン酸銀、シュウ酸銀、酸化銀などの可溶性塩が使用でき、また、本来は難溶性であるが、スルフィド系化合物などの作用によりある程度の溶解性を確保できる塩化銀なども使用できる。銀塩の好ましい具体例としては、メタンスルホン酸銀、エタンスルホン酸銀、酢酸銀、乳酸銀、クエン酸銀などが挙げられる。
メッキ浴に対する当該可溶性銀塩の金属塩換算の含有量は、０.０００１〜２００ｇ／Ｌであり、好ましくは１〜３０ｇ／Ｌである。
【００２３】
本発明の置換銀メッキ浴では、浴中の銀イオンを安定化するために錯化剤を含有する。当該錯化剤はチオ尿素類、スルフィド類、メルカプタン類などの含イオウ化合物からなる。これらの含イオウ化合物は夫々を単用又は併用でき、或は、異種を複用（例えば、チオ尿素とスルフィド類とを複用）できる。メッキ浴に対する含イオウ化合物の添加量は０.０００１〜５モル／Ｌであり、０.０３〜２モル／Ｌである。
【００２４】
上記チオ尿素類はチオ尿素及びチオ誘導体である。チオ尿素誘導体には、１,３―ジメチルチオ尿素、トリメチルチオ尿素、ジエチルチオ尿素(例えば、１,３―ジエチルチオ尿素)、１,３―ジイソプロピルチオ尿素、アリルチオ尿素、アセチルチオ尿素、エチレンチオ尿素、１,３―ジフェニルチオ尿素、二酸化チオ尿素、チオセミカルバジド、Ｓ−メチルイソチオ尿素硫酸塩、トリブチルチオ尿素、塩酸ベンジルイソチオ尿素、１,３−ジブチルチオ尿素、１−ナフチルチオ尿素、テトラメチルチオ尿素、１−フェニルチオ尿素、１−メチルチオ尿素等が挙げられる。
【００２５】
上記メルカプタン類には、システイン、Ｎ−アセチルシステイン、チオグリコール、メルカプトコハク酸、メルカプトイソ酪酸、メルカプト酢酸、ジメルカプト酢酸、２−メルカプトプロピオン酸、３−メルカプトプロピオン酸、２,３−ジメルカプトコハク酸、メルカプトアニリン、メルカプトピリジンなどが挙げられる。
【００２６】
上記スルフィド類には、メチオニン、エチオニン、シスチン、チオジグリコール酸、チオジグリコール、２,２′−チオビス(エチルアミン)、チオジプロピオン酸、チオジエタンスルホン酸、チオジプロパノール、３,３′−チオビス(プロピルアミン)、チオジ酪酸、チオジプロパンスルホン酸、ビス(ウンデカエチレングリコール)チオエーテル、ビス(ドデカエチレングリコール)チオエーテル、ビス(ペンタデカエチレングリコール)チオエーテル、ビス(トリエチレングリコール)チオエーテル、４,７,１０−トリチアトリデカン−１,２,１２,１３−テトラオール、６,９,１２−トリチア−３,１５−ジオキサヘプタデカン−１,１７−ジオール、３,６−ジチアオクタン−１,８―ジオール、４,７−ジチアデカン−１,１０−ジオール、３,６,９−トリチアウンデカン−１,１１−ジオール、３,６−ジチアオクタン−１,８―ジアミン、３,６−ジチアオクタン−１,８―ジカルボン酸、４,７,１０−トリチアトリデカン−１,１３−ジスルホン酸ジナトリウム、３,６,９−トリチアウンデカン−１,１１−ジスルホン酸、４,７,１０,１３−テトラチアヘキサデカン−１,１６−ジスルホン酸、１,８−ビス（２−ピリジル）−３,６−ジチアオクタンなどが挙げられる。
【００２７】
本発明の置換銀メッキ浴は有機酸、無機酸、或はその塩をベース酸としても良いし、可溶性銀塩、錯化剤を水に溶解させて建浴しても良い。
有機酸としては、排水処理が比較的容易なアルカンスルホン酸、アルカノールスルホン酸、芳香族スルホン酸等の有機スルホン酸、或は、脂肪族カルボン酸などが好ましい。
無機酸としては、ホウフッ化水素酸、ケイフッ化水素酸、スルファミン酸、塩酸、硫酸、硝酸、過塩素酸等が挙げられる。
上記の酸（又は塩）は単用又は併用でき、その含有量は０.１〜３００ｇ／Ｌであり、好ましくは２０〜１２０ｇ／Ｌである。
【００２８】
本発明１の置換銀メッキ浴は、(Ａ)ハロゲン含有化合物と、(Ｂ)アミノ基含有化合物とカルボキシル基含有化合物の少なくとも一種とを含有して、銀メッキ皮膜の変色とメッキむらを防止することを特徴とする。
上記ハロゲン含有化合物(Ａ)は、ハロゲンがイオン結合又は共有結合した化合物であり、具体的には、塩素含有化合物や臭素含有化合物を初め、ヨウ化ナトリウム、ヨウ化カリウム、ヨウ素イオンを含むカチオン系界面活性剤であり（本発明３参照）、また、冒述の特許文献５のフッ素含系界面活性剤などを排除するものではない。
上記塩素含有化合物は、具体的には、塩化ナトリウム、塩化カリウム、塩化アンモニウム、塩素アニオンを含むカチオン系界面活性剤などが挙げられ、塩素アニオンを含むカチオン系界面活性剤が好ましい（本発明３参照）。臭素含有化合物も同様に、臭化ナトリウム、臭化カリウム、臭化アンモニウム、臭素アニオンを含むカチオン系界面活性剤などが挙げられる（本発明３参照）。
上記ハロゲン含有化合物は単用又は併用でき、また、例えば、塩素含有化合物と臭素含有化合物を複用しても良い。
ハロゲン含有化合物のメッキ浴に対する含有量は１０-6〜１００ｇ／Ｌが適量であり、０.０１〜１０ｇ／Ｌが好ましい。適正範囲より少ないと、銀皮膜の変色防止効果が損なわれ、多過ぎても効果にあまり差異がなく、コストの無駄である（本発明４参照）。
【００２９】
上記塩素アニオン又は臭素アニオンを含むカチオン系界面活性剤としては、例えば、下記の一般式(ａ)で表される第４級アンモニウム塩
(Ｒ1・Ｒ2・Ｒ3・Ｒ4Ｎ)+・Ｘ-      …(ａ)
(式(ａ)中、Ｘは塩素、臭素、Ｒ1、Ｒ2、Ｒ3及びＲ4は同一又は異なるＣ1〜Ｃ20アルキル、アリール又はベンジルを示す。)或は、
下記の一般式(ｂ)で表されるピリジニウム塩などが挙げられる。
Ｒ6−(Ｃ5Ｈ4Ｎ−Ｒ5)+・Ｘ-      …(ｂ)
(式(ｂ)中、Ｃ5Ｈ4Ｎはピリジン環、Ｘは塩素、臭素、Ｒ5はＣ1〜Ｃ20アルキル、Ｒ6はＨ又はＣ1〜Ｃ10アルキルを示す。)
【００３０】
塩の形態のカチオン系界面活性剤の例としては、ラウリルトリメチルアンモニウム塩、ステアリルトリメチルアンモニウム塩、ラウリルジメチルエチルアンモニウム塩、オクタデシルジメチルエチルアンモニウム塩、ジメチルベンジルラウリルアンモニウム塩、セチルジメチルベンジルアンモニウム塩、オクタデシルジメチルベンジルアンモニウム塩、トリメチルベンジルアンモニウム塩、トリエチルベンジルアンモニウム塩、ジメチルジフェニルアンモニウム塩、ベンジルジメチルフェニルアンモニウム塩、ヘキサデシルピリジニウム塩、ラウリルピリジニウム塩、ドデシルピリジニウム塩、ステアリルアミンアセテート、ラウリルアミンアセテート、オクタデシルアミンアセテートなどが挙げられる。
前述したように、可溶性銀塩とチオ尿素を基本組成とする置換銀浴に塩素又は臭素イオンを含有すると、銀皮膜の変色を防止できるが、この置換銀メッキ浴の代表例は、可溶性銀塩と、チオ尿素類と、塩素アニオンを含むカチオン系界面活性剤とを含有するメッキ浴である。
【００３１】
また、上記本発明１の成分(Ｂ)は、乳酸、ギ酸、クエン酸、酒石酸、リンゴ酸、グルコン酸、Ｌ−アスコルビン酸などのようなカルボキシル基を有する化合物、アラニン、Ｌ−アスパラギン酸、グリシンなどのようなアミノ基とカルボキシル基を兼備するアミノ酸類、アミノメタンスルホン酸、タウリン、３−アミノ−１−プロパンスルホン酸などのアミノスルホン酸類、エチレンジアミンテトラ酢酸、ジエチレントリアミンペンタ酢酸、ニトリロトリ酢酸などのアミノカルボン酸類、ヒドロキシエチリデンジホスホン酸、ニトリロトリス（メチレンホスホン酸）、ホスホノブタントリカルボン酸などのようにアミノ基とホスホノ基を兼備するアミノホスホン酸類のうちから選択される。
成分(Ｂ)は、具体的には、乳酸、クエン酸、酒石酸、リンゴ酸、グルコン酸、アスコルビン酸よりなるオキシカルボン酸、ギ酸、酢酸、マレイン酸よりなるカルボン酸、アラニン、アスパラギン酸、グリシン、オルニチン、グルタミン酸よりなるアミノ酸、アミノメタンスルホン酸、タウリン、Ｎ−メチルタウリン、３−アミノ−１−プロパンスルホン酸よりなるアミノスルホン酸、エチレンジアミンテトラ酢酸、ジエチレントリアミンペンタ酢酸、ニトリロトリ酢酸、ヒドロキシエチルエチレンジアミントリ酢酸、トリエチレンテトラミンヘキサ酢酸、Ｎ,Ｎ−ジカルボキシメチル−Ｌ−アラニン、ヒドロキシエチルイミノジ酢酸、１,３−プロパンジアミンテトラ酢酸、１,３−ジアミノ−２−ヒドロキシプロパンテトラ酢酸、ジヒドロキシエチルグリシン、グリコールエーテルジアミンテトラ酢酸よりなるアミノカルボン酸、ヒドロキシエチリデンジホスホン酸、ニトリロトリス（メチレンホスホン酸）、ホスホノブタントリカルボン酸、Ｎ,Ｎ,Ｎ′,Ｎ′-テトラキス（ホスホノメチル）エチレンジアミンよりなるアミノホスホン酸、及びこれらの塩よりなる群から選ばれた化合物である。
上記成分(Ｂ)としては、アミノ基含有化合物又はカルボキシル基含有化合物を夫々単用又は併用でき、両者を複用しても良い。上記アミノ酸類、アミノカルボン酸類を使用すると、アミノ基含有化合物とカルボキシル基含有化合物を複用することになる。
上記成分(Ｂ)のメッキ浴に対する含有量は０.０００１〜５モル／Ｌが適量であり、０.０３〜２モル／Ｌが好ましい。適正範囲より少ないと、銀皮膜のメッキむら防止効果が損なわれ、多過ぎても効果にあまり差異がなく、コストの無駄である（本発明５参照）。
本発明の置換銀メッキ浴の代表例を挙げると、可溶性銀塩と、チオ尿素類と、塩素アニオンを含むカチオン系界面活性剤と、乳酸、ギ酸、タウリンのうちの少なくとも一種とを含有するメッキ浴である。
本発明の置換銀メッキ浴には、上記成分以外に、必要に応じて、光沢剤、界面活性剤などの各種添加剤を含有できる。また、本発明の置換銀メッキ浴を、プリント回路板、半導体集積回路、抵抗、可変抵抗、コンデンサー、フィルター、インダクター、サーミスター、水晶振動子、スイッチ、リード線などの電子部品に適用して、これらの素地上に銀メッキ皮膜を形成できることはいうまでもない。
【実施例】
【００３２】
以下、本発明の置換銀メッキ浴の実施例、当該メッキ浴から得られた銀皮膜の外観評価試験例を順次説明する。
尚、本発明は下記の実施例、試験例に拘束されるものではなく、本発明の技術的思想の範囲内で任意の変形をなし得ることは勿論である。
【００３３】
先ず、可溶性銀塩とチオ尿素を基本組成とし、塩素含有化合物又は臭素含有化合物を添加した置換銀メッキ浴を参考例として、浴から得られる銀メッキ皮膜の変色防止能の度合を試験評価した。
《塩素含有化合物又は臭素含有化合物を添加した置換銀メッキ浴の参考例》
参考例１〜８のうち、参考例１〜３、５〜６は塩素含有化合物を添加した例、参考例４と７は臭素含有化合物を添加した例、参考例８は塩素含有化合物と臭素含有化合物を併用添加した例である。参考例４〜６は塩素アニオン又は臭素アニオンを含むカチオン系界面活性剤を添加した例、その他の参考例は塩化カリウム、塩化ナトリウムなどのイオン結合化合物を添加した例である。
また、比較参考例１〜２は塩素含有化合物又は臭素含有化合物を添加しないブランク例である。
【００３４】
(1)参考例１
下記の組成で置換銀メッキ浴を建浴した。
酢酸銀(Ａｇ+として)                              ０.０５モル／Ｌ
チオ尿素                                         ０.３０モル／Ｌ
塩化カリウム                                     ０.０１モル／Ｌ
【００３５】
(2)参考例２
下記の組成で置換銀メッキ浴を建浴した。
酢酸銀(Ａｇ+として)                              ０.０５モル／Ｌ
チオ尿素                                         ０.５０モル／Ｌ
塩化ナトリウム                                   ０.０１モル／Ｌ
【００３６】
(3)参考例３
下記の組成で置換銀メッキ浴を建浴した。
酢酸銀(Ａｇ+として)                              ０.０５モル／Ｌ
酢酸（遊離酸として）                             １.００モル／Ｌ
チオ尿素                                         ０.５０モル／Ｌ
塩化ナトリウム                                   ０.０１モル／Ｌ
【００３７】
(4)参考例４
下記の組成で置換銀メッキ浴を建浴した。
酢酸銀(Ａｇ+として)                              ０.１０モル／Ｌ
１,３−ジエチルチオ尿素                          ０.４０モル／Ｌ
ヘキサデシルトリメチルアンモニウムブロマイド          １０ｇ／Ｌ
【００３８】
(5)参考例５
下記の組成で置換銀メッキ浴を建浴した。
メタンスルホン酸銀(Ａｇ+として)                  ０.２０モル／Ｌ
メタンスルホン酸(遊離酸として)                   ０.８０モル／Ｌ
メルカプトコハク酸                               ０.１０モル／Ｌ
テトラブチルアンモニウムクロライド                    １０ｇ／Ｌ
【００３９】
(6)参考例６
下記の組成で置換銀メッキ浴を建浴した。
メタンスルホン酸銀(Ａｇ+として)                  ０.０５モル／Ｌ
チオ尿素                                         ０.３０モル／Ｌ
デシルジメチルベンジルアンモニウムクロライド          １０ｇ／Ｌ
【００４０】
(7)参考例７
下記の組成で置換銀メッキ浴を建浴した。
乳酸銀(Ａｇ+として)                              ０.１０モル／Ｌ
チオ尿素                                         ０.３０モル／Ｌ
臭化ナトリウム                                   ０.０１モル／Ｌ
【００４１】
(8)参考例８
下記の組成で置換銀メッキ浴を建浴した。
乳酸銀(Ａｇ+として)                              ０.１０モル／Ｌ
チオ尿素                                         ０.３０モル／Ｌ
臭化ナトリウム                                   ０.０１モル／Ｌ
塩化ナトリウム                                   ０.０１モル／Ｌ
【００４２】
(9)比較参考例１
下記の組成で置換銀メッキ浴を建浴した。
酢酸銀(Ａｇ+として)                              ０.０５モル／Ｌ
チオ尿素                                         ０.３０モル／Ｌ
【００４３】
(10)比較参考例２
下記の組成で置換銀メッキ浴を建浴した。
酢酸銀(Ａｇ+として)                              ０.１０モル／Ｌ
１,３−ジエチルチオ尿素                          ０.５０モル／Ｌ
【００４４】
《銀メッキ皮膜の変色防止能評価試験例》
そこで、上記参考例１〜８及び比較参考例１〜２の各置換銀メッキ浴について、25×25mmの圧延銅板の試験片をメッキ温度５０℃、１分間の条件で浸漬することにより、銅板表面に置換銀メッキを施し、メッキ直後と５日経過後の銀メッキ皮膜を夫々目視観察して、当該皮膜外観の変色防止能の優劣を下記の基準で評価した。
○：光沢のある銀白色を呈した。
△：淡黄色を呈した。
×：黄変した。
【００４５】
試験結果は下表の通りである。
変色防止能評価                    変色防止能評価
直後    ５日後                    直後    ５日後
参考例１     ○       ○        比較参考例１   △       ×
参考例２     ○       ○        比較参考例２   △       ×
参考例３     ○       ○
参考例４     ○       ○
参考例５     ○       ○
参考例６     ○       ○
参考例７     ○       ○
参考例８     ○       ○
【００４６】
上表によると、塩素含有化合物又は臭素含有化合物を添加した参考例では、５日経過後の時点でも銀皮膜の変色は認められず、光沢のある銀白色の皮膜が得られた。この場合、カチオン系界面活性剤の形態で添加しても、塩化ナトリウムなどの形態で添加しても銀皮膜の変色を防止する能力に変わりはなかった。
これに対して、塩素含有化合物又は臭素含有化合物を添加しない比較参考例１〜２では、メッキ直後に既に皮膜は淡黄色を呈し、５日後には皮膜はさらに黄変したことから、銀白色のメッキ皮膜は得られなかった。
【００４７】
冒述したように、塩素含有化合物などを添加した置換銀メッキ浴では、銀皮膜の変色を防止して、銀白色の皮膜が得られる反面、くすんだ銀白色が部分的に見られる、いわゆるメッキむらが銀皮膜に生じ易くなる。
そこで、塩素含有化合物を初めとするハロゲン含有化合物(Ａ)に、アミノ基含有化合物又はカルボキシル基含有化合物(Ｂ)をさらに併用添加した置換銀メッキ浴の実施例を説明して、浴から得られる銀皮膜の変色防止能力とメッキむら防止能力とを総合的に評価試験した。
【００４８】
《成分(Ａ)及び(Ｂ)を添加した置換銀メッキの実施例》
実施例１〜８のうち、実施例１〜２は塩素含有化合物とカルボキシル基含有化合物を併用添加した例、実施例７は臭素含有化合物とカルボキシル基含有化合物を併用添加した例、実施例６は塩素含有化合物とアミノ基含有化合物を併用添加した例、実施例３〜５は塩素含有化合物とカルボキシル基含有化合物とアミノ基含有化合物を併用添加した例、実施例８は塩素含有化合物と臭素含有化合物とカルボキシル基含有化合物とアミノ基含有化合物を併用添加した例である。
また、比較例１〜２は塩素含有化合物又は臭素含有化合物を添加し、カルボキシル基含有化合物又はアミノ基含有化合物を添加しない例（成分(Ｂ)のブランク例）である。比較例３〜５はカルボキシル基含有化合物を添加し、塩素含有化合物又は臭素含有化合物を添加しない例（成分(Ａ)のブランク例）である。
【００４９】
(1)実施例１
下記の組成で置換銀メッキ浴を建浴した。
酸化銀(Ａｇ+として)                              ０.０５モル／Ｌ
チオ尿素                                         ０.３０モル／Ｌ
塩化カリウム                                     ０.０１モル／Ｌ
ギ酸                                             ０.２０モル／Ｌ
【００５０】
(2)実施例２
下記の組成で置換銀メッキ浴を建浴した。
乳酸銀(Ａｇ+として)                              ０.０１モル／Ｌ
チオ尿素                                         ０.１０モル／Ｌ
塩化カリウム                                     ０.０１モル／Ｌ
酒石酸                                           ０.０５モル／Ｌ
【００５１】
(3)実施例３
下記の組成で置換銀メッキ浴を建浴した。
酢酸銀(Ａｇ+として)                              ０.１０モル／Ｌ
チオ尿素                                         ０.５０モル／Ｌ
塩化ナトリウム                                   ０.０１モル／Ｌ
アスパラギン酸                                   ０.４０モル／Ｌ
【００５２】
(4)実施例４
下記の組成で置換銀メッキ浴を建浴した。
メタンスルホン酸銀(Ａｇ+として)                  ０.５０モル／Ｌ
メルカプトコハク酸                               １.００モル／Ｌ
ニトリロトリ酢酸                                 ０.５０モル／Ｌ
トリエチルベンジルアンモニウムクロライド              １０ｇ／Ｌ
【００５３】
(5)実施例５
下記の組成で置換銀メッキ浴を建浴した。
メタンスルホン酸銀(Ａｇ+として)                  ０.４０モル／Ｌ
メタンスルホン酸(遊離酸として)                   １.００モル／Ｌ
メルカプトコハク酸                               ０.５０モル／Ｌ
ニトリロトリ酢酸                                 ０.５０モル／Ｌ
トリエチルベンジルアンモニウムクロライド              １５ｇ／Ｌ
【００５４】
(6)実施例６
下記の組成で置換銀メッキ浴を建浴した。
メタンスルホン酸銀(Ａｇ+として)                  ０.０５モル／Ｌ
チオ尿素                                         ０.３０モル／Ｌ
タウリン                                         ０.２０モル／Ｌ
ヘキサデシルピリジニウムクロライド                    １０ｇ／Ｌ
【００５５】
(7)実施例７
下記の組成で置換銀メッキ浴を建浴した。
乳酸銀(Ａｇ+として)                              １.００モル／Ｌ
チオ尿素                                         １.５０モル／Ｌ
乳酸                                             ２.００モル／Ｌ
ギ酸ナトリウム                                   １.００モル／Ｌ
臭化ナトリウム                                        １０ｇ／Ｌ
【００５６】
(8)実施例８
下記の組成で置換銀メッキ浴を建浴した。
乳酸銀(Ａｇ+として)                              ０.１０モル／Ｌ
チオ尿素                                         ０.３０モル／Ｌ
クエン酸                                         ０.３０モル／Ｌ
グルタミン酸                                     ０.３０モル／Ｌ
臭化ナトリウム                                   ０.０１モル／Ｌ
塩化ナトリウム                                   ０.０１モル／Ｌ
【００５７】
(9)比較例１
下記の組成で置換銀メッキ浴を建浴した。
酢酸銀(Ａｇ+として)                              ０.０５モル／Ｌ
チオ尿素                                         ０.５０モル／Ｌ
塩化ナトリウム                                   ０.０１モル／Ｌ
【００５８】
(10)比較例２
下記の組成で置換銀メッキ浴を建浴した。
乳酸銀(Ａｇ+として)                              ０.１０モル／Ｌ
チオ尿素                                         ０.３０モル／Ｌ
臭化ナトリウム                                   ０.０１モル／Ｌ
【００５９】
(11)比較例３
下記の組成で置換銀メッキ浴を建浴した。
酢酸銀(Ａｇ+として)                              ０.１０モル／Ｌ
１,３−ジエチルチオ尿素                          ０.３０モル／Ｌ
酒石酸                                           ０.２０モル／Ｌ
【００６０】
(12)比較例４
下記の組成で置換銀メッキ浴を建浴した。
乳酸銀(Ａｇ+として)                              ０.３０モル／Ｌ
チオ尿素                                         ０.６０モル／Ｌ
クエン酸                                         ０.２０モル／Ｌ
【００６１】
(13)比較例５
下記の組成で置換銀メッキ浴を建浴した。
メタンスルホン酸銀(Ａｇ+として)                  ０.１０モル／Ｌ
チオ尿素                                         ０.３０モル／Ｌ
ギ酸                                             ０.１０モル／Ｌ
【００６２】
《銀メッキ皮膜の変色防止能とメッキむら防止能の総合評価試験例》
そこで、上記実施例１〜８及び比較例１〜５の各置換銀メッキ浴について、25×25mmの圧延銅板の試験片をメッキ温度５０℃、１分間の条件で浸漬することにより、銅板表面に置換銀メッキを施し、５日経過後の銀メッキ皮膜を目視観察して、当該皮膜外観の変色防止能とメッキむらの優劣を統合的にまとめて、下記の基準で総合評価した。
◎：変色は認められず、均質で光沢のある銀白色を呈した。
△：変色は認められなかったが、部分的にくすんだ銀白色を呈した。
×：黄変し、メッキむらも認められた。
【００６３】
下表はその試験結果である。
総合評価                       総合評価
実施例１        ◎              比較例１       △
実施例２        ◎              比較例２       △
実施例３        ◎              比較例３       ×
実施例４        ◎              比較例４       ×
実施例５        ◎              比較例５       ×
実施例６        ◎
実施例７        ◎
実施例８        ◎
【００６４】
上表によると、カルボキシル基含有化合物又はアミノ基含有化合物(Ｂ)を添加して、塩素含有化合物又は臭素含有化合物(Ａ)を添加しない比較例３〜５では、変色により実用的な銀皮膜が得られないうえ、メッキむらも認められた。また、塩素含有化合物又は臭素含有化合物(Ａ)を添加して、カルボキシル基含有化合物又はアミノ基含有化合物(Ｂ)を添加しない比較例１〜２では、皮膜の変色は認められなかったが、くすんだ銀白色が部分的に認められ、いわゆるメッキむらが発生した。
これに対して、成分(Ａ)と成分(Ｂ)を共存させた実施例１〜８では全てに亘り変色とメッキむらは認められず、均一で光沢のある銀白色の美麗な銀皮膜が得られ、総合評価は◎であった。
この場合、成分(Ａ)は塩素含有化合物であっても、臭素含有化合物でも有効であり、また、成分(Ｂ)はカルボキシル基含有化合物であっても、アミノ基含有化合物でも、或はこれらの両官能基を有する化合物（例えば、アスパラギン酸やグルタミン酸等のアミノ酸など）でも有効であり、銀皮膜の変色を防止するとともに、メッキむらのない均質な皮膜を形成することができる。